FR 2766106 A1 19990122 FR 9709387 A 19970718 UTILISATION D'UN COPOLYMERE À STRUCTURE TENSIO-ACTIVE COMME AGENT DISPERSANT ET/OU D'AIDE AU BROYAGE La présente invention concerne l'utilisation d'un copolymère, dont au moins l'un des monomères a une structure tensio-active, comme agent dispersant ou d'aide au broyage de matières minérales en suspension aqueuse, qu'elle que soit la nature de la substance minérale. En effet, depuis longtemps déjà, il est connu d'utiliser, pour la préparation de produits industriels destinés aux domaines du papier, et notamment pour la charge ou le couchage du papier, des suspensions aqueuses de différentes matières minérales ou charges pigmentaires minérales dont les surfaces des particules ont des affinités différentes vis-à-vis de l'eau. Ainsi la première catégorie de matières minérales est constituée des substances minérales à surface hydrophile chargée telles que par exemple les carbonates de calcium naturels ou synthétiques, notamment les craies, les calcites ou les marbres, les dolomies ou bien encore les kaolins ainsi que le sulfate de calcium ou les oxydes de titane, le blanc satin, les hydroxydes d'aluminium ou autres. La deuxième comprend des charges minérales à surface hydrophobe telles que par exemple, le talc, le mica, ou autres. Or ces deux types de substances minérales n'ont pas le même comportement rhéologique lorsqu'elles sont mises en suspension dans l'eau notamment à forte concentration afin d'être livrées aux papetiers. Elles doivent cependant disposer des mêmes critères de qualité pour l'utilisateur c'est-à-dire doivent disposer d'une viscosité Brookfield ayant une valeur permettant d'éviter tout risque de sédimentation ou de prise en masse des particules de matières minérales rendant ainsi possible une manipulation aisée par l'utilisateur malgré un stockage pendant plusieurs jours dans des cuves sans agitation. De plus, ces suspensions doivent avoir une teneur en matière minérale la plus élevée possible afin de diminuer tous les coûts de transport inhérents à la quantité d'eau présente. Jusqu'à aujourd'hui, les agents dispersants ou d'aide au broyage classiquement utilisés pour les charges minérales à surface hydrophile sont des polyacrylates de bas poids moléculaire ou de viscosité spécifique inférieure ou égale à 25 (EP](X) 947, EP 542 643, EP 542 644). 2 2766106 Mais, ces agents ont le désavantage de ne pas être efficaces pour la mise en suspension et/ou le broyage des substances minérales hydrophobes telles que, le talc ou le mica qui sont couramment utilisées seules ou en mélange. Pour ce faire, l'Homme du métier connaît d'autres agents qui sont des copolymères dont l'un des monomères a une structure tensio-active (EP 3235, EP 215 565). Mais ces copolymères ont alors l'inconvénient de ne pas être efficaces pour la mise en suspension et/ou le broyage de matières minérales à surface hydrophile telles que les carbonates de calcium ou les kaolins, le sulfate de calcium ou les oxydes de titane. Confrontée à ce problème d'utilisation d'agents dispersants et/ou d'aide au broyage propres à un type de matière minérale, la Demanderesse a trouvé, après de nombreuses recherches que la sélection du radical de la chaîne hydrophobe du monomère tensioactif permet l'utilisation du copolymère comme agent dispersant et/ou d'aide au broyage quel que soit le type de substances minérales à disperser et/ou broyer. Ainsi, le but de l'invention est d'obtenir des suspensions aqueuses de matières minérales manipulables aisément par l'utilisateur, ceci qu'elle que soit la nature des surfaces des matières minérales. Ce but est atteint grâce à l'utilisation comme agent dispersant et/ou d'aide au broyage d'un copolymère constitué a) d'au moins un monomère à insaturation éthylénique et à fonction carboxylique b) éventuellement d'au moins un monomère à insaturation éthylénique et à fonction sulfonique ou phosphorique ou leur mélange c) éventuellement d'au moins un monomère à insaturation éthylénique et sans fonction carboxylique d) d'au moins un monomère tensioactif oxyalkylé à insaturation éthylénique et terminé par une chaîne hydrophobe. L'utilisation, selon l'invention, comme agent dispersant et/ou d'aide au broyage de matières minérales en suspension aqueuse est caractérisée en ce que le dit copolymère est constitué: a) d'au moins un monomère à insaturation éthylénique et à fonction carboxylique choisi parmi les monoacides, tels que l'acide acrylique, méthacrylique, crotonique, isocrotonique, cinnamique, les diacides, tels que l'acide itaconique, fumnarique, maléique, citraconique, les anhydrides d'acides carboxyliques, tels que l'anhydride maléique et les hémiesters de diacides, tels que les monoesters en CI à C4, des acides maléique ou itaconique, ou leurs mélanges, b) éventuellement d'au moins un monomère à insaturation éthylénique et à fonction sulfonique choisi parmi l'acide acrylamido-méthyl-propane-sulfonlique, le méthallylsufonate de sodium, l'acide vinyl sulfonique et l'acide styrène sulfonique, ou à fonction phosphorique choisi parmi le phosphate de méthacl-rvlate d'éthylène glycol, phosphate de méthacrylate de propylène glycol, phosphate d'acrylate de propylène glycol et leurs éthoxylats ou leurs mélanges, c) éventuellement d'au moins un monomère à insaturation éthylénique et sans fonction carboxylique, choisi dans le groupe constitué par les esters des acides acrylique ou méthacrylique, tels que les acrylates ou méthacrylates de méthyle, éthyle, butyle, 2- éthyl-hexyle, ou par l'acrylonitrile, le méthacrylonitrile, l'acétate de vinyle, le styrène, le méthylstyrène, le diisobutylène, la vinylpyrrolidone, la vinylcaprolactame, ou encore par les amides insaturés tels que l'acrylamide, le méthacrylamide ou leurs dérivés substitués cormme par exemple le diméthylaminopropyle acrylamide ou méthacrylamniide, les esters acryliques ou méthacryliques de glycol, le méthacrylamido-propyl-u-triméthyl-amtonioiLllum chlorure ou sulfate, le méthacrylate de triméthyl-ammoniumni-éthyl chlorure ou sulfate, ainsi que leurs homologues en acrylate et en acrylarnide quaternisés et/ou le diméthyldiallylammonium chlorure, d) d'au moins un monomère oxyalkylé à insaturation éthylénique et terminé par une chaîne hydrophobe, de formule générale (1): R (CH2-CH- O)m-(CH2-CH2-O)n-(CH2-CH-O)p qR' R1 R2 j dans laquelle: - m et p représentent un nombre de motifs d'oxyde d'alkylène inférieur ou égal à 100, - n représente un nombre de motifs d'oxyde d'éthylène inférieur ou égal à 100, - q un nombre au moins égal à I et tels que: 0 R2 l'hydrogène ou le radical méthyle ou éthyle. R représente le radical insaturé polymérisable, appartenant au groupe des esters acrylique, méthacrylique, maléique, itaconique, crotonique, vinylphtalique ainsi que les insaturés uréthannes tels que par exemple les acryluréthanne, méthacryluréthanne, (x-o.' diméthyl-m-isopropenyl- benzyluréthanne, allyluréthanne. R' représente le radical hydrophobe tels que les groupes linéaires ou ramifiés alkyle, alkylaryle, arylalkyle, aryle ayant au moins 22 atomes de carbone ou bien des dialkylamines ayant au moins 22 atomes de carbone, le total des constituants (a), (b), (c) et (d) étant égal à 100 et en ce qu'il possède une viscosité spécifique au plus égale à 25. Dans la suite de la description, le monomère (d) sera dénommé monomère spécial. Plus particulièrement l'utilisation du copolymère précité est caractérisée en ce que le dit copolymère est constitué, exprimé en poids: a) de 99 % à 10 % et encore plus particulièrement de 97 % à 50 % d'au moins un monomère à insaturation éthylénique et à fonction carboxylique, choisi parmi les monoacides, tels que l'acide acrylique, méthacrylique, crotonique, isocrotonique, cinnamique, les diacides, tels que l'acide itaconique, fumarique, maléique, citraconique, les anhydrides d'acides carboxyliques, tels que l'anhydride maléique et les hémiesters de diacides, tels que les monoesters en CI à C4, des acides maléique ou itaconique, ou leurs mélanges, b) de 0 à 50 % d'au moins un monomère à insaturation éthylénique et à fonction sulfonique choisi parmi l'acide acrylamido-méthyl-propane-sulfonique, le méthallylsufonate de sodium, l'acide vinyl sulfonique et l'acide styrène sulfonique, ou à fonction phosphorique choisi pammi le phosphate de méthacrylate d'ethylène glycol, phosphate de méthacrylate de propylène glycol, phosphate d'acrylate de propylène glycol et leurs éthoxylats ou leurs mélanges, c) de 0 % à 50 %, d'au moins un monomère à insaturation éthylénique et sans fonction carboxylique, choisi dans le groupe constitué par les esters des acides acrylique ou méthacrylique, tels que les acrylates ou niéthacrylates de méthyle, éthyle, butyle, 2-éthyl- hexyle, ou par l'acrylonitrile, le méthacrylonitrile, l'acétate de vinyle, le styrène, le méthylstyrène, le diisobutylène, la vinylpyrrolidone, la vinylcaprolactame, ou encore par les amides insatulirs tels que l'acrylamide, le méthacrylamide ou leurs dérivés substitués conmme par exemple le diméthylaminopropyle acrylamide ou méthacrylamide, les esters acryliques ou méthacryliques de glycol, le méthacrylamido-propyl-trinléthyl-amnmoniuLnlm chlorure ou sulfate, le méthacrylate de triméthyl-ammonium-éthyl chlorure ou sulfate, ainsi que leurs homologues en acrylate et en acrylamide qluatemnisés et/ou le diméthyldiallylammonium chlorure, d) de 1 % à 90 % et encore plus particulièrement de 3 %c àa 50 %/ d'au moins un monomère oxyalkylé à insaturation éthylénique et tenlillé par une chaîne hydrophobe, de formule générale (1): R (CH2-CH-O)m-(CH'-CH9-O)n-(CH -_CHO)p qR' dans laquelle: m et p représentent un nombre de motifs d'oxyde d'alkylène inférieur ou égal à 100, - n représente un nombre de motifs d'oxyde d'éthylène inférieur ou égal à 100, - q un nombre au moins égal à I et tels que: 0 R2 l'hydrogène ou le radical méthyle ou éthyle. R représente le radical insaturé polymérisable, appartenant au groupe des esters acrylique, méthacrylique, maléiLque, itaconliqule, crotonique, vinylphtalique ainsi que les insaturés uréthannes tels que par exemple les acryluréthanne, méthacryluréthanne. o.-(xt dimniéthyl-mn-isopropenyl- benzyluréthanne, allyluréthanne. R' représente le radical hydrophobe tels que les groupes linéaires ou ramifiés alkyle, alkylaryle, arylalkyle, aryle ayant au moins 22 atomes de carbone ou des dialkylanmines ayant au moins 22 atomes de carbone. le total des constituants (a), (b), (c) et (d) étant égal à 100 et en ce qu'il possède une viscosité spécifique au plus égale à 25. Le copolymère utilisé selon l'invention est obtenu par des procédés connus de copolymérisation radicalaire en solution, en émulsion directe ou inverse, en suspension ou précipitation dans des solvants appropriés, en présence de systèmes catalytiques et d'agents de transfert connus. Ce copolymère obtenu sous forme acide et éventuellement distillé, peut être également partiellement ou totalement neutralisé par un ou plusieurs agents de neutralisation disposant d'une fonction monovalente ou d'une fonction polyvalente tels que par exemple ceux choisis dans le groupe constitué par les cations alcalins, en particulier le sodium, le potassium, l'ammonium ou les amines primaires, secondaires ou tertiaires aliphatiques et/ou cycliques telles que par exemple la stéarylamine, les éthanolamines (mono-, di-, triéthanolamine), la mono et diéthylamine, la cyclohexylamine, la méthylcyclohexylamine ou bien encore ceux choisis dans le groupe constitué par les cations divalents alcalino-terreux, en particulier le magnésium et le calcium, ou encore le zinc, de même que par les cations trivalents, dont en particulier l'aluminium, ou encore, par certains cations de valence plus élevée. Chaque agent de neutralisation intervient alors selon des taux de neutralisation propres à chaque fonction de valence. Selon une autre variante, le copolymère issu de la réaction de copolymèrisation peut éventuellement avant ou après la réaction de neutralisation totale ou partielle, être traité et séparé en plusieurs phases, selon des procédés statiques ou dynamiques connus de l'homme de l'art, par un ou plusieurs solvants polaires appartenant notamment au groupe constitué par l'eau, le rméthanol, l'éthanol, le propanol, l'isopropanol, les butanols, l'acétone, le tétrahydrofurane ou leurs mélanges. L'une des phases correspond alors au copolymère utilisé selon l'invention comme agent dispersant et/ou d'aide au broyage de matières minérales en suspension aqueuse. '7 La viscosité spécifique du copolynière est symbolisée par la lettre et est déterminée de la manière suivante: On prend une solution de polymérisat de façon à obtenir une solution correspondant à 2,5 g de polymère sec neutralisé à la soude et a 50 ml d'une solution d'eau bipermutée. Puis, on mesure avec un viscosimètre capillaire de constante de Baume égale à 0,000105 placé dans un bain thermostaté à 25 C le tenmps d'écoulement d'un volume donné de la solution précitée contenant le copolymère, ainsi que le temps d'écoulement du même volume de la solution d'eau bipemliutée dépourvue dudit copolymère. Il est alors possible de définir la viscosité spécifique " "grâce à la relation suivante: (temps d'écoulement de (temps d'écoulement de la solution de polymère) - la solution d'eau permutée) q= ! =temps d'écoulement de la solution d'eau permrutée Le tube capillaire est généralement choisi de telle manière que le temps d'écoulement de la solution d'eau permutée dépourvue de copolymnère soit d'environ 90 à 100 secondes, donnant ainsi des mesures de viscosité spécifique d'une très bonne précision. En pratique, une manière d'effectuer le délitage ou la mise en suspension de la ou des substances minérales à disperser consiste à préparer sous agitation une solution aqueuse de l'agent de dispersion dans laquelle est introduite la ou les substances minérales à disperser qui peuvent être d'origines trèes diverses et se classer en deux catégories. La première catégorie est constituée des substances minérales à surface hydrophile chargée telles que par exemple les carbonates de calcium naturels ou synthétiques notamment les craies, les calcites, les marbres ou les dolomies ou bien encore les kaolins, le sulfate de calcium, les oxydes de titane, ou le blanc satin ou les hydroxydes d'aluminium ou tout autre minéral à surface hydrophile. La deuxième comprend des charges minérales à surface hydrophobe telles que par exemple le talc ou le mica ou tout autre minéral à surface hydrophobe. De même en pratique, I'opération de broyage de la ou des substances minérales à affiner consiste à broyer la ou les substances minérales avec un corps broyant en 8 2766106 particules très fines dans un milieu aqueux contenant l'agent d'aide au broyage. On forme alors une suspension aqueuse de la ou des substances minérales à broyer. A la suspension de la ou des substances minérales à broyer, on ajoute le corps broyant de granulométrie avantageusement comprise entre 0,20) et 4 millimètres. Le corps broyant se présente en général sous la forme de particules de matériaux aussi divers que l'oxyde de silicium, l'oxyde d'aluminium, l'oxyde de zirconium ou de leurs mélanges, ainsi que les résines synthétiques de haute dureté, les aciers, ou autres. Un exemple de composition de tels corps broyants est donné par le brevet FR 2 303 681 qui décrit des éléments broyants formés de 30 à 70 % en poids d'oxyde de zirconium, 0,1 à 5 % d'oxyde d'aluminium et de 5 àL 20 % d'oxyde de silicium. Le corps broyant est de préférence ajouté à la suspension cn une quantité telle que le rapport en poids entre ce matériau de broyage et la substance minérale à broyer soit d'au moins 2/1, ce rapport étant de préférence compris entre les limites 3/1 et 5/1. Le mélange de la suspension et du corps broyant est alors soumis à l'action mécanique de brassage, telle que celle qui se produit dans un broyeur classique à micro-éléments. Selon l'invention, l'agent de dispersion et/ou d'aide au broyage est également introduit au sein du mélange formé par la suspension aqueuse de substances minérales et par le corps broyant à raison de 0,05 % à 5 % % en poids de la fraction séchée desdits polymères par rapport à la mniasse sèche de la ou des substances minérales à affiner. Le temps nécessaire pour aboutir à une excellente finesse de la substance minérale après broyage varie selon la nature et la quantité des substances minérales à broyer, et selon le mode d'agitation utilisé et la température du milieu pendant l'opération de broyage. La portée et l'intérêt de l'invention seront mieux perçus grace aux exemples suivants qui ne sauraient être limitatifs: EXEMPLE 1: Cet exemple conceme l'utilisation d'un copolymère dont Ltu moins l'un des monomères a une structure tensio-active dans la prépar;ation de suspensions aqueuses de carbonate de calcium. 9 2766106 A cet effet pour chacun des essais suivants, effectués à partir d'un marbre provenant du gisement de Gummern (Autriche) de granulométrie dont 9() % des particules ont un diamètre inférieur à 2 micromètres, on introduit, en pluie et SOus agitation dans un bêcher de deux litres contenant de l'eau, une quantité dudit marbre nécessaire pour obtenir une suspension à 65 % de concentration en matière sèche. Ce bécher contient en outre une quantité de copolymère à tester correspondant à 0,5 Ck en poids de copolymère sec par rapport au poids total de matièrn sèche présente dans la suspension. Après 20 minutes d'agitation, on mresure, à température ambiante, les viscosités Brookfield à l'aide d'un viscosimètre Brookfield type RVT à 10 tours par minute (t/min) et 100 t/nmin à l'aide du mobile adéquat. Essai n 1: Cet essai, illustrant l'art antérieur, met en oeuvre un polyacrylate de sodium de viscosité spécifique égale à 0,45. Essai n 2: Cet essai, illustrant l'art antérieur, met en oeuvre un mélanglle constiltulé de 25 parts en poids d'un polyacrylate de sodium de viscosité spécifique égale à 0,45 et de 75 parts en poids d'un polyoxyde d'alkylène commercialisé sous le noma de Pluronic PE 4300 par la société BASF. Essai n 3: Cet essai, illustrant l'invention, met en oeuvre un polymèrc neutralisé à 100 % par la soude, de viscosité spécifique égale à 4,35 et composé, en pourcentage massique, de: 90 % d'acide acrylique % de méthacrylate de tristyryl phénol éthoxylé avec 25 moles d'oxyde d'éthylène. Essai n 4: Cet essai, illustrant l'invention, met en oeuvre un polymère neutralisé à 100 % par la soude, de viscosité spécifique égale à 4, 38 et composé, en pourcentage massique, de: % d'acide acrylique % de méthacrylate de tristyryl phénol éthoxylé avec 40 moles d'oxyde d'éthylène. l 0 2766106 Essai n 5: Cet essai, illustrant l'invention, met en oeuvre un polymère neutralisé à 100 % par la soude, de viscosité spécifique égale à 4,43 et composé, en pourcentage massique, de: 90 % d'acide acrylique % de méthacrylate de tristyryl phénol éthoxylé avec 60 moles d'oxyde d'éthylène. Essai n 6: Cet essai, illustrant l'invention, met en oeuvre un polymère neultralisé à 100 % par la soude, de viscosité spécifique égale à 2, 54 et composé, en pourcentage massique, de: % d'acide acrylique % de méthacrylate, de formule générale (I) dans laquelle le radical hydrophobe R' est un groupe alkyle linéaire à 22 atomes de carbone, m et p sont égaux à 0, q=1 et n égal 25. Essai n 7: Cet essai, illustrant l'invention, met en oeuvre un polymière neutralisé à 100 % par la soude, de viscosité spécifique égale à 1,52 et compose, en pourIcentage massique, de: % d'acide acrylique % de méthacrylate, de formule générale (1) dans laquelle le radical hydrophobe R' est un groupe -N-(R"R"') avec R" et R"' des chaînes alkyles linéaires à 12 atomes de carbone, m et p sont égaux à 0, q=l et n égal 50. Essai n 8 Cet essai, illustrant l'invention, met en oeuvre un polymère nciutralisé à I 00 % par la soude, de viscosité spécifique égale à 2,47 et composé, en pourcenitage massique, de: 95 % d'acide acrylique % de méthacrylate, de formule générale (I) dans laquelle le radical hydrophobe R' est un groupe alkyle ramifié à 28 atomes de carbone, m et p sont égaux à 0,q= 1 et n égal 25. Essai n 9: Cet essai, illustrant l'invention, met en oeuvre un polymère neutralisé à 100 % par la soude, de viscosité spécifique égale à 1,79 et composé, en pourcentage massique, de: % d'acide acrylique % de méthacrylate, de formule générale (1) dans laquelle lc radical hydrophobe R' est un groupe alkyle ramifié à 30 atomnies de carbone, n et p sont égaux à 0,q= 1 et n égal 25. Essai n 10: Cet essai, illustrant l'invention, met en oeuvre un polymère neutralisé à 100 % par la soude, de viscosité spécifique égale à 2,59 et composé, en pourcentage massique, de: % d'acide acrylique 10 % de méthacrylate, de formule générale (I) dans laquelle le radical hydrophobe R' est un groupe alkyle ramifié à 32 atomnies de carbone, ni et p sont égaux à 0,q= 1 et n égal 25. Essai n 11: Cet essai, illustrant l'invention, met en oeuvre un polymère neutralisé à 100 % par la soude, de viscosité spécifique égale à 5,49 et composé, en pourcentage massique, de: % d'acide acrylique 2 % d'acrylate d'éthyle 8 % d'acide méthacrylique % de méthacryluréthanne, de formule générale (1) dans laquelle le radical hydrophobe R' est un radical tristyrylphényl, m et p sont égaux à 0,q=l et n égal 25. Essai n 12: Cet essai, illustrant l'invention, met en oeuvre un polymère neutralisé à 100 % par la soude, de viscosité spécifique égale à 3,02 et compose, Cen pourcentage massique, de: 97 % d'acide acrylique 3 % de méthacrylate de tristyryl phénol éthoxylé avec 25 moles d'oxyde d'éthylène. Essai n0 13: Cet essai, illustrant l'invention, met en oeuvre un polymère neutralisé à 100 % par la soude, de viscosité spécifique égale à 3,94 ct cornposé, en pourcentage massique, de: 93 % d'acide acrylique 7 % de méthacrylate de tristyryl phénol éthoxylé avec 25 mnioles d'oxyde d'éthylène. 12 2766106 Essai n 14: Cet essai, illustrant l'invention, met en oeuvre un polymère neutralisé à 100 % par la soude, de viscosité spécifique égale à 3,74 et composé, en pourcentage massique, de 85 % d'acide acrylique % de méthacrylate de tristyryl phénol éthoxylé avec 25 moles d'oxyde d'éthylène. Essai n 15 Cet essai, illustrant l'invention, met en oeuvre un polymère neutralisé à 100 % par la soude, de viscosité spécifique égale à 7,53 et composé, en pourcentage massique, de: % d'acide acrylique % d'acide méthacrylique 10 % de méthacrylate de tristyrvl phénol éthoxylé avec 25 moles d'oxyde d'éthylène. Essai n 16: Cet essai, illustrant l'invention, met en oeuvre un polymère neutralisé à 100 % par la soude, de viscosité spécifique égale à 5,58 et composé, en pourcentage massique, de: % d'acide acrylique % d'acide itaconique % de méthacrylate de tristyryl phénol éthoxylé avec 25 moles d'oxyde d'éthylène. Essai n 17 Cet essai, illustrant l'invention, met en oeuvre un polymère neutralisé à 100 % par la soude, de viscosité spécifique égale à 7,16 et composé, en pourcentage massique, de: % d'acide acrylique % d'acide maléique % de méthacrylate de tristyryl phénol éthoxylé avec 25 moles d'oxyde d'éthylène. Essai n 1 8 Cet essai, illustrant l'invention, met en oeuvre un polymère neutralisé à 100 % par la soude, de viscosité spécifique égale à 6,68 et composé, en pourcentage massique, de: 13 2766106 % d'acide acrylique % d'acide acrylamido-méthyl-propane-sulfoniqtue % de méthacrylate de tristyryl phénol éthoxylé avec 25 moles d'oxyde d'éthylène. Essai n 19 Cet essai, illustrant l'invention, met en oeuvre un polymère neutralisé à 100 % par la soude, de viscosité spécifique égale à 4,38 et composé, en pourcentage massique, de: 85 % d'acide acrylique % d'acrylamide % de méthacrylate de tristyryl phénol éthoxylé avec 25 moles d'oxyde d'éthylène. Essai n 20: Cet essai, illustrant l'invention, met en oeuvre un polymère neutralisé à 100 % par la soude, de viscosité spécifique égale à 5,71 et composé, en pourcentage massique, de: % d'acide acrylique 5 % de phosphate de méthacrylate d'éthylène glycol % de méthacrylate de tristyryl phénol éthoxylé avec 25 moles d'oxyde d'éthylène. Essai n 21 Cet essai, illustrant l'invention, met en oeuvre un polymère neutralisé à 100 % par la soude, de viscosité spécifique égale à 5,49 et composé, en pourcentage massique, de: % d'acide acrylique 2 % d'acrylate d'éthyle 8% d'acide méthacrylique % de méthacryluréthanne, de formule générale (1) dans laquelle le radical hydrophobe R' est un radical tristyrylphényl, m et p sont égaux à 0,q=1 et n égal 25. Essai n 22: Cet essai, illustrant l'invention, met cn oeuvre un polymère neutralisé à 100 % par la soude, de viscosité spécifique égale à 0,67 et composé, en pourcentage massique, de: % d'acide acrylique ] 4 1 4 2766106 % de méthacrylate de tristyryl phénol éthoxylé avec 25 moles d'oxyde d'éthylène. Essai n 23: Cet essai, illustrant l'invention, met en oeuvre un polymère neutralisé à 100 % par la soude, de viscosité spécifique égale à 1,94 et composé, en pourcentage massique, de: % d'acide acrylique 10 % de méthacrylate de tristyryl phénol éthoxylé avec 25 moles d'oxyde d'éthylène. Essai n 24: Cet essai, illustrant l'invention, met en oeuvre un polymère neutralisé à 100 % par la soude, de viscosité spécifique égale à 2,66 et composé, en pourcentage massique, de: % d'acide acrylique % de méthacrylate de tristyryl phénol éthoxylé avec 25 moles d'oxyde d'éthylène. Essai n 25: Cet essai, illustrant l'invention, met en oeuvre un polymère neutralisé à 100 % par la soude, de viscosité spécifique égale à 12,04 et composé, en pourcentage massique, de: % d'acide acrylique % de méthacrylate de tristyrvl phénol éthoxylé avec 25 moles d'oxyde d'éthylène. Essai n 26: Cet essai, illustrant l'invention, met en oeuvre un polymère neutralisé à 70 % par la soude, de viscosité spécifique égale à' 4,35 et composé, en pourcentage massique, de: % d'acide acrylique % de méthacrylate de tristyryl phénol éthoxylé avec 25 moles d'oxyde d'éthylène. 2766106 Tous les résultats expérimentaux sont consignés dans le uableau 1 suivan; Ilt. 16 2766106 -TABLEAU I - Essai Viscosité Brookficld de la suspension en n'Pa.s n 10 t/Jmnin 100 t/nin Art antérieur 1 200() 350 Art antérieur 2 240(X) 62(X) Invention 3 80() 210 Invention 4 1000 225 Invention 5 190) 320 Invention 6 1280 270 Invention 7 140(0 260 Invention 8 84() 210) Invention 9 1(40 230 Invention 10 1150 230 Invention 11 750 210() Invention 12 150 270 Invention 13 1 23 Invention 14 950 23( Invention 1500 2 3 Invention 16 6() 175 Invention 17 700) 215 Invention 18 87) 23) Invention 19 11 d'obtenir des suspensions de carbonate de calcium à faible viscosité Brookfield. EXEMPLE 2 Cet exemple illustre l'invention et concerne l'utilisation d'un copolymère dont au moins l'un des monomères a une structure tensio- active dans la préparation d'une suspension aqueuse de carbonate de calcium à teneur en matière sèche égale à 45 %. A cet effet pour l'essai suivant n 27, effectué à partir d'un marbre provenant du gisement de Gummemr (Autriche) de granulométrie dont 90 % des particules ont un diamètre inférieur à 2 micromètres, on introduit, en pluie et sous agitation dans un bécher de deux litres contenant de l'eau, une quantité dudit marbre nécessaire pour obtenir une suspension à 45 % de concentration en matière sèche. Ce bécher contient en outre une quantité de copolymère à tester correspondant à 0,23 % en poids de copolymère sec par rapport au poids total de matière sèche présente dans la suspension. Le copolymère mris en oeuvre est un polymère neutralisé à 100 % par la soude, de viscosité spécifique égale à 4,35 et composé, en pourcentage massique, de: % d'acide acrylique 10 % de méthacrylate de tristyryl phénol éthoxylé avec 25 moles d'oxyde d'éthylène. Après 20 minutes d'agitation, on mesuire, à température ambiante, les viscosités Brookfield à l'aide d'un viscosimètre Brookfield type RVT à 10 tours par minute (t/mrnin) et 100 t/min à l'aide du mobile adéquat. Ces viscosités sont respectivement égales à 790) mPa.s et 110 mPa.s. EXEMPLE 3: Cet exemple concerne également l'utilisation d'un copolymère dont au moins l'un des monomères a une structure tensio-active dans la préparation de suspensions aqueuses de carbonate de calcium mniais de granulométrie plus grossière. A cet effet, pour chacun des essais suivants effectués à partir d'un marbre provenant d'un gisement norvégien de granulométrie dont 60 % des particules ont un diamètre inférieur à 2 micromètres, on introduit, en pluie et sous agitation dans un bêcher de deux litres contenant de l'eau, une quantité dudit marbre nécessaire pour obtenir une suspension à 75 % de concentration en maidère sèche. Ce bécher confient en outre une quantité de copolymère à tester correspondant à 0,5 % en poids de copolymère sec par rapport au poids total de matière sèche présente dans la suspension. Après 20 minutes d'agitation, on mesure, à température ambiante, les viscosités Brookfield (TO) à l'aide d'un viscosimètre Brookfield type DVII à 100 t/min à l'aide du mobile adéquat. Ces viscosités Brookfield sont également détenminées après 24 heures, 2 jours, 3 jours et une semaine de stockage sans agitation. La mesure de la viscosité Brookfield avant agitation (viscosité AVAG) après 7 jours de stockage ayant été effectuée, l'échantillon est agité afin de déterminer la viscosité Brookfield après agitation (viscosité APAG). Par ailleurs, ces échantillons sont dilués à 72 % et stockés pendant 7 jours afin de regarder s'il y a sédimentation par introduction d'une spatule jusqu'au fond du flacon. Essai n 28 Cet essai, illustrant l'art antérieur, met en oeuvre un polyacrylate de sodium de viscosité spécifique égale à 0,45. Essai n 29: Cet essai, illustrant l'invention, met en oeuvre un polymère neutralisé à 100 % par la soude, de viscosité spécifique égale à 1,94 et composé, en pourcentage massique, de: % d'acide acrylique 19 2766106 % de méthacrylate de tristyryl phénol éthoxylé avec 25 mnoles d'oxyde d'éthylène. Essai n 30: Cet essai, illustrant l'invention, met en oeuvre un polymère neutralisé à 1(00 % par la soude, de viscosité spécifique égale à 3,02 et composé, en pourcentage massique, de: 97 % d'acide acrylique 3 % de méthacrylate de tristyryl phénol éthoxylé avec 25 mioles d'oxyde d'éthylène. Essai n 31: Cet essai, illustrant l'invention, met en oeuvre un polymnère neutralisé à 100 % par la soude, de viscosité spécifique égale à 4,38 et composé, en pourcentage massique, de: 85 % d'acide acrylique % d'acrylamide % de méthacrylate de tristyryl phénol éthoxylé avec 25 mnoles d'oxyde d'éthylène. Essai no 32: Cet essai, illustrant l'invention, met en oeuvre un polymière neutralisé à 100 %] / par la soude, de viscosité spécifique égale à 5,49 et composé, cri pourcentage massique, de: % d'acide acrylique 2 % d'acrylate d'éthyle 8% d'acide méthacrylique % de méthacryluréthanne, de formule générale (1) d.ans laquelle le radical hydrophobe R' est un radical tristyrylphényl, ni et p sont égaux à 0,q=l et n égal 25. Tous les résultats expérimentaux sont consignés dans le tableau 2 suivant. Essai no Viscosité Brookfield en mPa.s à 100 t/min TO 24 heures 2 jours 3 jours 7 jours 7 jours Sédimentation AVAG AVAG AVAG AVAG APAG Art antérieur28 1650 1070 1200 1375 1760 1790 NON r' Invention 29 268 431 451 450 508 301 NON > C: Invention 30) 309 594 622 616 641 309 NON Invention 31 551 710 754 726 759 509 NON Invention 32 526 769 809 818 849 512 NON Ix) "-, o O") 0') 0') 21 2766106 La lecture du tableau 2 permet de mettre en évidence l'obtcntion de suspensions aqueuses de carbonate de calcium ayant des viscosités Brookfield faibles et stables dans le temps et ne présentant aucune tendance à sédimienter malgré la granulométrie moins fine des particules constitutives. EXEMPLE 4: Cet exemple concerne l'utilisation d'un copolynière dont au moins l'un des monomères a une structure tensio-active dans la préparation de suspensions aqueuses de talc. Dans ce but, avec le même mode opératoire à l'exception de la durée d'agitation qui est de 45 minutes et le même matériel que ceux utilisés dans l'exemple précédent, on mélange du talc Finntalc CIO de la société Finiminiierals avec une quantité d'eau nécessaire pour obtenir une suspension à 65 % de concentration un maiaère sèche et une quantité de copolymère à tester correspondant à 2.0 bi en poids sec de copolymère acide sec par rapport au poids total de matièrle sèche présente dans la suspension. Essai n 33: Cet essai, illustrant l'art antérieur, met en oeuvre un polyacrylatc de sodium de viscosité spécifique égale à 0,45. La mise en suspension est impossible à cause du blocage de l'agitatcur dû à une viscosité trop élevée. Essai n 34: Cet essai, illustrant l'art antérieur, met en oeuvre un nélange constituaé de 25 parts en poids d'un polyacrylate de sodium de viscosité spécifique égale à 0,45 et de 75 parts en poids d'un polyoxyde d'alkylène commercialisé sous le nomn de Pluronic PE 4300 par la société BASF. Essai n 35: Cet essai, illustrant l'invention, met en oeuvre un polymière, qui après lneutral'lisationl à 100 % par la soude, est un polymère de viscosité spécifique égale à 7,5 et composé, en pourcentage massique, de: % d'acide acrylique % de méthacrylate de tristyryl phénol éthoxylé avec 16 mnoles d'oxyde d'éthylène. 22 2766106 Essai n 36: Cet essai, illustrant l'invention, met en oeuvre un polymLère, qui après neuitralisation à 100 % par la soude, est un polymère de viscosité spécifique égale à 4,0 et composé, en pourcentage massique, de: 90 % d'acide acrylique % de méthacrylate de tristyryl phénol éthoxylé avec 8 minoles d'o\xyde d'éthylène et oxypropylé avec 13 moles d'oxyde de propylène. Essai n 37: Cet essai, illustrant l'invention, met en oeuvre un polymIlèl'e, qui aprlès nCLutralisationl à 100 % par la soude, est un polymère de viscosité specifique égale à 4,35 et composé, en pourcentage massique, de: % d'acide acrylique % de méthacrylate de tristrylr phénol éthoxylé avec 25 moles d'oxyde d'éthylène. Essai n 38 Cet essai, illustrant l'invention, met en oeuvre unI polym'ère, qui après neutralisation à 100 % par la soude, est un polymère de viscosité spécifique égale à 4,38 et composé, en pourcentage massique, de: % d'acide acrylique % de méthacrylate de tristyryl phénol éthoxylé avec 40) moles d'oxyde d'éthylène. Essai n 39: Cet essai, illustrant l'invention, met en oeuvre uni polymère, qui après neutralisation à 100 % par la soude, est un polymère de viscosité spécifique égale à 4,43 et composé, en pourcentage massique, de: % d'acide acrylique 10 % de méthacrylate de tristyryl phénol éthoxylé avec 6()0 moles d'oxyde d'éthylène. Essai n 40: Cet essai, illustrant l'invention, met en oeuvre un polymère, qui après neutralisation à 100 % par la soude, est un polymère de viscosité spécifique étale à 2,59 et composé, en pourcentage massique, de: % d'acide acrylique 23 2766106 % de méthacrylate, de formule générale (I) dans laquelle le radical hydrophobe R' est un groupe alkyle ramifié à 32 atomes de carbone, mn et p sont égaux à O,q=l et n égal 25. Essai n 41 Cet essai, illustrant l'invention, met en oeuvre un polymère, qui après neutralisation à 100 % par la soude, est un polymère de viscosité spécifiiquc égale à 5,49 et composé, en pourcentage massique, de: 80 % d'acide acrylique 2 % d'acrylate d'éthyle 8 % d'acide méthacrylique % de méthacryluréthanne, de formule générale (I) dans laquelle le radical hydrophobe R' est un radical tristyrylphényl, ni et p sont égaux à 0,q=l et n égal 25. Essai n 42 Cet essai, illustrant l'invention, met en oeuvre un polymère neutralisé à 100 % par la soude, de viscosité spécifique égale à 3,02 ct comnposé, en pourcentage massique, de: 97 % d'acide acrylique 3 % de méthacrylate de tristyryl phénol éthoxylé avec 25 mnoles d'oxyde d'éthylène. Essai n 43: Cet essai, illustrant l'invention, met en oeuvre un polymIèl-e, qui aprs neutralisation à 100 % par la soude, est un polymère de viscosité spécifique égale à 3,31 et composé, en pourcentage massique, de: % d'acide acrylique 5 % de méthacrylate de tristyryl phénol éthoxylé avec 25 moles d'oxyde d'éthylène. Essai n 44: Cet essai, illustrant l'invention, met en oeuvre un polymère, qui après neutralisation à 100 % par la soude, est un polymère de viscosité spécifique égale à 3,94 et composé, en pourcentage massique, de: 93 % d'acide acrylique 7 % de méthacrylate de tristyryl phénol éthoxylé avec 25 mnoles d'oxyde d'éthylène. 24 2766106 Essai n 45 Cet essai, illustrant l'invention, met en oeuvre un polymère, qui après neutralisation à 100 % par la soude, est un polymère de viscosité spécifique égale à 3,74 et composé, en pourcentage massique, de: 85 % d'acide acrylique % de méthacrylate de tristyryl phénol éthoxylé avec 25 moles d'oxyde d'éthylène. Essai n 46: Cet essai, illustrant l'invention, met en oeuvre un polymère, qui après neutralisation à 100 % par la soude, est un polymnère de viscosité spécifique égale à 7,53 et composé, en pourcentage massique, de: % d'acide acrylique % d'acide méthacrylique 10 % de méthacrylate de tristyryl phénol éthoxylé avec 25 moles d'oxyde d'éthylène. Essai n 47 Cet essai, illustrant l'invention, met en oeuvre un polymère, qui après neutralisation à 100 % par la soude, est un polymère de viscosité spécifique égale à 5,58 et composé, en pourcentage massique, de: % d'acide acrylique % d'acide itaconique % de méthacrylate de tristyryl phénol éthoxylé avec 25 moles d'oxyde d'éthylène. Essai n 48: Cet essai, illustrant l'invention, met en oeuvre un polymère, qui après neutralisation à 100 % par la soude, est un polymère de viscosité spécifique égale à 7,16 et composé, en pourcentage massique, de: % d'acide acrylique % d'acide maléique % de méthacrylate de tristyryl phénol éthoxylé avec 25 moles d'oxyde d'éthylène. Essai n 49: Cet essai, illustrant l'invention, met en oeuvre un polymère, qui après neutralisation à 100 % par la soude, est un polymère de viscosité spécifique égale à 6,68 et composé, en pourcentage massique, de: 2766106 % d'acide acrylique % d'acide acrylamido-méthyl-propane-sulfoniq iue % de méthacrylate de tristyryl phénol éthioxylé avec 25 moles d'oxyde d'éthylène. Essai n 50 Cet essai, illustrant l'invention, met en oeuvre un polymère, qui après neutralisation à 100 % par la soude, est un polymère de viscosité spécifique égale à 4,38 et composé, en pourcentage massique, de: 85 % d'acide acrylique % d'acrylamide % de méthacrylate de tristyryl phénol éthoxylé avec 25 moles d'oxyde d'éthylène. Essai n 51 Cet essai, illustrant l'invention, met en oeuvre un polymère, qui après neutralisation à 100 % par la soude, est un polymère de viscosité spécifique égale à ,71 et composé, en pourcentage mniassique, de: % d'acide acrylique 5 % de phosphate de méthacrylate d'éthylène glycol % de méthacrylate de tristyryl phénol éthoxylé avec 25 moles d'oxyde d'éthylène. Essai n 52 Cet essai, illustrant l'invention, met en oeuvre un polymère, qui après neutralisation à 100 % par la soude, est un polymère de viscosité spécifique égale à 5,49 et composé, en pourcentage massique, de % d'acide acrylique 2 % d'acrylate d'éthyle 8 % d'acide méthacrylique % de méthacryluréthanne, de fomrule générale (1) dans laquelle le radical hydrophobe R' est un radical tristyrylphényl, ni et p sont égaux à 0,q=1 et n égal 25. Essai n 53: Cet essai, illustrant l'invention, met en oeuvre un polymère, qui après neutralisation à 100 % par la soude, est un polymère de viscosité spécifique égale à 1,94 et composé, en pourcentage massique, de: % d'acide acrylique _6 2766106 % de méthacrylate de tristyryl phénol éthoxylé avec 25 moles d'oxyde d'éthylène. Essai n 54: Cet essai, illustrant l'invention, met en oeuvre un polymère, qui après neutralisation à 100 % par la soude, est un polymère de viscosité spécifique égale à 2,66 et composé, en pourcentage massique, de: % d'acide acrylique 10 % de méthacrylate de tristyryl phénol éthoxylé avec 25 moles d'oxyde d'éthylène. Essai n 55: Cet essai, illustrant l'invention, met en oeuvre un polymère, qui après neutralisation à 100 % par la soude, est un polymère de viscosité spécifique égale à 3,38 et composé, en pourcentage massique, de: % d'acide acrylique % de méthacrylate de tristyryl phénol éthoxylé avec 25 moles d'oxyde d'éthylène. Essai n 56: Cet essai, illustrant l'invention, met en oeuvre un polymère, qui après neutralisation à 100 % par la soude, est un polymère de viscosité spécifique égale à 12,04 et composé, en pourcentage massique, de % d'acide acrylique % de méthacTylate de tristyryl phénol éthoxylé avec 25 moles d'oxyde d'éthylène. Essai n0 57 Cet essai, illustrant l'invention, met en oeuvre un polymère neutralisé en pourcentage molaire à 75 % par la soude et 25 % par la chaux, de viscosité spécifique égale à 4,35 et composé, en pourcentage massique, de: % d'acide acrylique % de méthacrylate de tristyryl phénol éthoxylé avec 25 moles d'oxyde d'éthylène. 27 2766106 Essai n 58: Cet essai, illustrant l'invention, met en oeuvre un polymère neutralisé en pourcentage molaire à 50 % par la soude et 50 % par la chaux, de viscosité spécifique égale à 4,35 et composé, en pourcentage massique, de: 90 % d'acide acrylique % de méthacrylate de tristyryl phénol éthoxylé avec 25 moles d'oxyde d'éthylène. Essai n 59: Cet essai, illustrant l'invention, met en oeuvre un polymère neutralisé en pourcentage molaire à 25 % par la soude et 75 % par la chaux, de viscosité spécifique égale à 4,35 et composé, en pourcentage massique, de % d'acide acrylique % de méthacrylate de tristyryl phénol éthoxylé avec 25 moles d'oxyde d'éthylène. Essai n 60: Cet essai, illustrant l'invention, met en oeuvre un polymère neutralisé en pourcentage molaire à 75 % par la soude et 25 % par l'hydroxyde de magnésium, de viscosité spécifique égale à 4,35 et composé, en pourcentage massique, de: % d'acide acrylique % de méthacrylate de tristyryl phénol éthoxylé avec 25 moles d'oxyde d'éthylène. Essai n 61: Cet essai, illustrant l'invention, met en oeuvre un polymère neutralisé à 100 % par la potasse, de viscosité spécifique égale à 4,35 et composé. en pourcentage massique, de: % d'acide acrylique 10 % de méthacrylate de tristyryl phénol éthoxylé avec 25 moles d'oxyde d'éthylène. Essai n 62: Cet essai, illustrant l'invention, met en oeuvre un polymère neutralisé à 100 % par l'ammoniaque de viscosité spécifique égale à 4,35 et composé, en pourcentage massique, de: % d'acide acrylique % de méthacrylate de tristyryl phénol éthoxylé avec 25 moles d'oxyde d'éthylène. 28 2766106 Tous les résultats expérimentaux sont consignes dans les tableaux 3. 1. et 3.2. suivants. ô/ - TABLEAU 3.1. - Essai Viscosité Brookfjeld n en mPa.s t/min 100 t/min Art antérieur 33 Impossible Impossible Art antérieur 34 7(00 270) Invention 35 2840( 1290 Invention 36 80() 950 Invention 37 84() 560 Invention 38 11 60 800 Invention 39 540 730 Invention 40 440 515 Invention 41 1 360 1000 Invention 42 280() 260) Invention 43 200 185 Invention 44,320) 290) Invention 45 8"() 510 Invention 46 1 280) 570) Invention 47 10(50 550) Invention 48 1 60) 635 Invention 49 1480) 640) Invention 5() 400 260) Invention 51 1400 630) - TABLEAU 3.2. - Essai Viscosité Brooktîield n en mPa.s ( t/ilin 100 t/ilinl Invention 52 1 360() 1000( Invention 53 40) 460 Invention 54 460 470) Invention 55 40() 600 Invention 56 2 160 83() Invention 57 350 170 Invention 58 68() 390) Invention 59 48() 350) Invention 60 720) 380 Invention 61 1450) 710) Invention 62 700 390 31 2766106 La lecture des tableaux 3.1. et 3.2. permet de mettre en évidence l'obtention de suspensions aqueuses de talc selon l'invention ayant des viscosites Brookfield faibles à haute concentration en matière sèche. Cette lecture permet en outre de constater que l'utilisation d'un polvacrylate couramment utilisé pour la mise en suspension de substances minérales à surface hydrophile ne permet pas d'obtenir des suspensions de talc a faible viscosité Brookfield. EXEMPLE 5: Cet exemple concerne l'utilisation d'un copolynière dont au moins l'un des monomères a une structure tensio-active dans la préparation de suspensions aqueuses de mica. Dans ce but, avec le même mode opératoire et le mime mnLatériel que ceux utilisés dans l'exemple 1, on mélange du mica commercialisé sous lc noa de Ascoat 30) par la société Jungbunzlauer GmbH avec une quantitié d'eau néccssairec pour obtenir une suspension à 68 % de concentration en matière sèche et une qLuantité de copolymère à tester correspondant à 0,6 % en poids sec de copolymière sec par rapport au poids total de matière sèche présente dans la suspension. Essai n 63: Cet essai, illustrant l'art antérieur, met en oeuvre un copulynière ncutralisé à 100 % par la soude, de viscosité spécifique 4,7 et comlposé en pourcentague massiqule de % d'acide acrylique et 10 % de méthacrylate d'alcool laLiquILe éthoxyvIé avec 23 moles d'oxyde d'éthylène. Essai n 64: Cet essai, illustrant l'art antérieur, met en oeuvre un copolymère neutralisé à 100 % par la soude, de viscosité spécifique égale à 4,66 et composé en pourcentage massique de 90 % d'acide acrylique et 10 % de mitéihLcivlatc de nollyl phénol éthoxylé avec 30 moles d'oxyde d'éthylène. Essai n 65: Cet essai, illustrant l'invention, met en oeuvre un polynière neutralisé à 100 % par la soude, de viscosité spécifique égale à 4,0 et composé, cn pourceiinte massique, de: % d'acide acrylique 32 2766106 % de méthacrylate de tristyryl phénol éthoxylé avec 8 moles d'oxyde d'éthylène et oxypropylé avec 13 moles d'oxyde de propylène. Essai n 66: Cet essai, illustrant l'invention, met en oeuvre un polymn. re neutralisé à 100() % par la soude, de viscosité spécifique égale à 4, 35 et composé, en pourcentage massique, de: % d'acide acrylique 10 % de méthacrylate de tristyryl phénol éthoxvlé avec 25 moles d'oxyde d'éthylène. Essai n 67: Cet essai, illustrant l'invention, met en oeuvre un polymIère neutralisé àt 100 % par la soude, de viscosité spécifique égale à 4,38 et composé, en pourcentage massique, de: % d'acide acrylique % de méthacrylate de tristyrvl phénol éthoxylé avec 40 moles d'oxyde d'éthylène. Essai n 68: Cet essai, illustrant l'invention, met en oeuvre un polymller ncutralisé à 100 % par la soude, de viscosité spécifique égale à 4,43 et composé, en pourcentage massique, de: % d'acide acrylique % de méthacrylate de tristyryl phénol éthoxylé avec 60 moles d'oxyde d'éthylène. Essai n 69: Cet essai, illustrant l'invention, met en oeuvre LUI polynl.'lrc llctra-lisé à 100 % par la soude, de viscosité spécifique égale à 2,54 et composé., cn pourcentage massique, de: % d'acide acrylique % de méthacrylate, de formule générale (1) dans laquelle le radical hydrophobe R' est un groupe alkyle linéaire à 22 atomnies de carbone, ni et p sont égaux à 0,q= 1 et n égal 25. 33 2766106 Essai n 70: Cet essai, illustrant l'invention, met en oeuvre un polymilr-e nCutralisé a 100X % par la soude, de viscosité spécifique égale à 1,52 et composé, en pourcentage massique, de: 95 % d'acide acrylique % de méthacrylate, de formule générale (I) dans laqulle cle rtadical hydrophobe R' est un groupe -N-(R"R"') avec R" et R"' des chaînles alkyles linéaires à 12 atomes de carbone, m et p sont égaux à 0, q=2 et n égal 25. Essai n 71 Cet essai, illustrant l'invention, met en oeuvre un polymère neutralisé à 100 % par la soude, de viscosité spécifique égale à 2,47 et composé. en pourcentage massique, de: 95 % d'acide acrylique % de méthacrylate, de formule générale (1) dans laqu1elle le radical hydrophobe R' est un groupe alkyle ramifié à 28 atomnies de carbone, ni et p sont 'égaux à 0, q= l et n égal 25. Essai n 72 Cet essai, illustrant l'invention, met en oeuvre un polym,ère neutralisé à 100 % par la soude, de viscosité spécifique égale à 1,79 et comIIposé, cn pourcentage massique, de: 95 % d'acide acrylique % de méthacrylate, de forniule générale (1) dans laquelle le radical hydrophobe R' est un groupe alkyle ramifié à 30 atomnies de carbone, i et p sont égaux à 0, q=l et n égal 25. Essai no 73 Cet essai, illustrant l'invention, met eni oeuvre uin polymère ncutralisé à 100 % par la soude, de viscosité spécifique égale à 2,59 et composé, en pourcentage massique, de: 90 % d'acide acrylique % de méthacrylate, de formule générale (1) dais laqutelle le radical hydrophobe R' est un groupe alkyle ramifié à 32 atomes de carbone, ni et p sont ILIgaux à 0, q=1 et n égal 25. 34 2766106 Essai n 74: Cet essai, illustrant l'invention, met en oeuvre unI polymèle neutralisé à 100 % par la soude, de viscosité spécifique égale à 3,02 et composé, en pourcentage massique, de: 97 % d'acide acrylique 3 % de méthacrylate de tristyryl phénol éthoxylé avec 25 moles d'oxyde d'éthylène. Essai n 75: Cet essai, illustrant l'invention, met en oeuvre un polymnère neLiutralisé à 1 00 % par la soude, de viscosité spécifique égale à 3,94 et composé, en pourcentage massique, de: 93 % d'acide acrylique 7 % de méthacrylate de tristyryl phénol éthoxylé avec 25 mnoles d'oxyde d'éthylène. Essai n 76: Cet essai, illustrant l'invention, met en oeuvre un polymllère neutralisé à 100 % par la soude, de viscosité spécifique égale à 3,74 et composé, en pourcentage massique, de: % d'acide acrylique % de méthacrylate de tristyryl phénol éthoxylé avec 25 mioles d'oxyde d'éthylène. Essai n0 77 Cet essai, illustrant l'invention, met en oeuvre un polymère neutralisé à 10(0 % par la soude, de viscosité spécifique égale à 4,38 et composé, en pourcentage massique, de: % d'acide acrylique 5% d'acrylamide % de méthacrylate de tristyryl phénol éthoxylé avec 25 mnoles d'oxyde d'éthylène. Essai no 78 Cet essai, illustrant l'invention, met en oeuvre un polymère neutralisé à 1 00 % par la soude, de viscosité spécifique égale à 0,67 et composé, en pourcentage massique, de: % d'acide acrylique % de méthacrylate de tristyryl phénol éthoxylé avec 25 mioles d'oxyde d'éthylène. 2766106 Essai n 79: Cet essai, illustrant l'invention, met en oeuvre un polymière neutraliSé à 1 00() % par la soude, de viscosité spécifique égale à 1,94 et composé, en pourcentage massique, de: 90 % d'acide acrylique % de méthacrylate de tristyryl phénol éthoxylé avec 25 mnoles d'oxyde d'éthylène. Essai n 80: Cet essai, illustrant l'invention, met en oeuvre un polymlre neurLralisé a 100 % par la soude, de viscosité spécifique égale à 2,66 et composé, en pourcentage massique, de: % d'acide acrylique % de méthacrylate de tristyryl phénol éthloxyle atvec 25 moles d'oxyde d'éthylène. Tous les résultats expérimentaux sont consignés dans le tlabltuI 4 suivallt. 36 2766106 - TABLEAU 4 - * Essai Viscosité Brookfield 11n en nmPa.s t/mrin 1(00 t/min Art antérieur 63 5200 18(00 Art antérieur 64 5200 1600 Invention 65 1500 560 Invention 66 2550 940 Invention 67 3400 1300 Invention 68 2500 440 Invention 69 1250 770 Invention 70 1400 500 Invention 71 1100 440 Invention 72 1(00 400 Invention 73 800 420 Invention 74 2800 1 000( Invention 75 2000 1300 Invention 76 1 (00 440 Invention 77 1700 720 Invention 78 1550 670 Invention 79 1400 740 Invention 80 2300 1030 37 2766106 La lecture du tableau 4 permet de mettre en évidence l'obtention de suspensions aqueuses de mica selon l'invention ayant des viscosités Brookfield faibles à haute concentration en matière sèche. Cette lecture permet en outre de constater que l'utilisation dc copolyvîlre dont le monomère tensioactif a un radical hydrophobe ayant moins de 22 atomnies de carbone ne permet pas d'obtenir des suspensions aILueLuses de mica à faible viscosité Brookfield. EXEMPLE6: Cet exemple concerne l'utilisation d'un copolymll:re dOIILl atU oinls l'un des monomères a une structure tensio-active dans la préparation de suspensions aqueuses de kaolin. Dans ce but, avec le même mode opératoire et le même matériel que ceux utilisés dans l'exemple 1, on mélange du kaolin commercialisé sous le nom de SPS par la société ECC avec, une quantité d'eau nécessaire pour obtenir une suspension à 66 % de concentration en matière sèche et une quantité de copolymère à tester correspondant à 0,52 % en poids sec de copolymnère acide sec par rappoilt au poids total de matière sèche présente dans la suspension. Essai n 81: Cet essai, illustrant l'art antérieur, met en oeuvre Lin polyac vlate de sodium de viscosité spécifique égale à 0,45. Essai n 82: Cet essai, illustrant l'invention, met en oeuvre un polymre, qui après neutralisation à 100 % par la soude, est un polymère de viscosité spécifiquc égale à 0,40 et composé, en pourcentage massique, de: % d'acide acrylique % de méthacrylate de tristyryl phénol éthoxylé avec 25 mnoles d'oxyde d'éthylène. Essai n 83 Cet essai, illustrant l'invention. met en oeuvre un polymère, qui après neutralisation à 100 % par la soude, est un polymère de viscosité. spécifique égale a 0,42 et composé, en pourcentage massique, de: % d'acide acrylique 38 2766106 % de méthacrylate, de formule générale (1) dans lalquellc le radical hydrophobe R' est un groupe alkyle ramifié à 32 atomies de carbone, n et p suont é'gaux à 0, q=l et n égal 25. Tous les résultats expérimentaux sont consignés dans le tableau 5 suivant. TABLEAU 5 Essai n Viscosité B roo k tfi cld enll Ia.s lt /min l(X) L/rain Art antérieur 81 4000 850 Invention 82 3720 840 Invention 83 3700) 710 La lecture du tableau 5 permet de mettre en évidence l'obcntion de suspenlsiolns aqueuses de kaolin selon l'invention ayant des viscosités Brookfield faibles à haute concentration en matière sèche. EXEMPLE 7: Cet exemple concerne l'utilisation d'un copolymnère dont au moins l'un des monomères a une structure tensio-active dans la préparation de suspensions aqueuses de mélanges de matières minérales qu'elles soicent à surface hydrophile ou à surface hydrophobe. Essai n 84 Cet essai illustre l'invention et consiste à préparer en parallèle une suspension aqueuse de carbonate de calcium et une suspension aqueuse de kaolin, puis à procéder au mélange équipondéral en matière sèche des deux suspensions aqueuses obtenues. A cet effet, on prépare, à partir d'un marbre provenant d'un isemilent norvégien de granulométrie dont 60 % des particules ont un diamètre inférlietr à 2 micromètres, une suspension aqueuse de carbonate de calcium en introduisant, en pluie et sous agitation, dans un bécher de deux litres léquipé d'un agitateur Pendraulik et contenant de l'eau, une quantité dudit maurbre necessairec pour obtenir une suspension à 70 % de concentration en matière sèche. Ce bcher contient en outre 39 2766106 une quantité de copolymère à tester correspondant h 0,5 % en poids de copolym.ère acide sec par rapport au poids total de matière sèche présentc dans la suspension. Le copolymère mis en oeuvre dans cet essai est un polymère, qui après neutralisation à 100 % par la soude, est un polymère de viscosité,,pé. cifique égale à 4,35 et composé, en pourcentage massique, de % d'acide acrylique % de méthacrylate de tristyryl phénol athoxvlé avec 25 moles d'oxyde d'éthylène. De la même manière et avec le meme matériel on prépare, ón même temps, Line suspension aqueuse de kaolin (commercialisé sous le noma SPS par la société ECC) ayant une concentration en matière sèche de 63% et une teneur en copolymère à tester égale à 0,5 % en poids sec acide par rapport au poids total de matière sèche présente dans la suspension. Après 20 minutes d'agitation de ces deux suspensions, on les mélange en versant, dans un bécher, 714,3 grammes de l'une et 793,7 grammes de l'autre de manière a obtenir une suspension aqueuse h 50 % en poids sec de carbonate de calcium et à 50 % en poids sec de kaolin. Après 10 minutes d'agitation du mélange, on mnesure, à température mlbiante, la viscosité Brookfield (To) à l'aide d'un viscosimètre Brookfield type DVII a 100 t/min à l'aide du mobile adéquat. La viscosité Brookfield mesurée est 1900 mPa.s. Ainsi, la suspension aqueuse obtenue, selon l'invention, est une suspension mixte (50 % / 50 % en poids sec) de carbonate de calcium et de kaolin facilement manipulable à forte concentration en matière sèche (66,3 %). Essai n0 85: Cet essai illustre l'invention et consiste à préparer en parallèle une suspension aqueuse de carbonate de calcium et une suspension aqucuse de kaolin, puis à procéder au mélange pour obtenir une suspension à 70 %k en poids sec de carbonate de calcium et 30 % en poids sec de kaolin. A cet effet, on prépare, à partir d'un marbre provenant d'un gisement norvéigien de granulométrie dont 60 % des particules ont un diamètre inférieur h 2 micromètres, une suspension aqueuse de carbonate de calcium en introduisant, en pluie et SOLS agitation, dans un bécher de deux litres équiplé d'Ln agitateur Pend,'aulik et 2766106 contenant de l'eau, une quantité dudit m'ubre nécessaire pour obtenir ilune suspension à 70 % de concentration en matière sèche. Ce bécher contient en outre une quantité de copolymère à tester correspondant al 0, 5 c/ en poids Cie copolymère acide sec par rapport au poids total de matière sèche présente dlans la suspenlsion. Le copolymère mis en oeuvre dans cet essai est un polymere, qui après neutralisation à 100 % par la soude, est un polymère de viscosité spécifique égale à 4,35 et composé, en pourcentage massique, de % d'acide acrylique 10 % de méthacrylate de tristyryl phénol éthoxylé avec 25 imoles d'oxyde d'éthylène. De la même manière et avec le même matériel on prépare, en même temps, une suspension aqueuse de kaolin (commercialisé sous le noir SPS par la société ECC) ayant une concentration en matière sèche de 63 % et Line elncur il copolymère à testerégale à 0,5 % en poids sec acide par rapport au poids total de matlière sèche présente dans la suspension. Après 20 minutes d'agitation de ces deux suspensions, on les mélange cni versant, dans un bécher, 1000 grammes de l'une et 476,2 graiimmes de l'autre de manière à obtenir une suspension aqueuse à 70 % en poids sec dc carl-bonlate de calciull et à % en poids sec de kaolin. Après 10 mrinutes d'agitation du mélange, on niesure, à tempratlure ambiante, la viscosité Brookfield (To) à J'aide d'un viscosimiètre Brookfield type DVII à 100 t/min à l'aide du mobile adéquat. La viscosité B3rookfield miesuirée est 110.) mlPa.s. Ainsi, la suspension aqueuse obtenue, selon l'invention, est une suspenlsionl mixte (70 % / 30 % en poids sec) de carbonate de calciuLnm et de kaolin fiacileliment manipulable à forte concentration en matière sèche (67,7 c). Essai n 86: Cet essai illustre l'invention et consiste à préparer en parallèle une suspension aqueuse de kaolin et une suspension aqueuse de mica, puis à procéder au miélange pour obtenir une suspension à 50 % en poids sec de kaolin et 50 r% cn poids sec de mica. A cet effet, on prépare la suspension aqueuse de kaolin en introduisant, en pluie et sous agitation, dans un bécher de deux litres équipé d'un agitateur Pendraulik et contenant de l'eau, une quantité de kaolin (coimmiercia:lisé sous le noa cie SPS puar la société ECC) nécessaire pour obtenir unile suspension l 65,1 ci de concentration en matière sèche. Ce bécher contient en outre unie quantité dc copolviymère à tester correspondant à 1,0 % en poids de copolymère acide sec par rapport ai poids total de matière sèche présente dans la suspension. Le copolymère mis en oeuvre dans cet essai est Un polymère, qui après neutralisation à 100 % par la soude, est un polymère de viscosite spécifique égale à 2,54 et composé, en pourcentage na,'ssilue, de % d'acide acrylique % de méthacrylate, de formule générale (1) danis laquell lc radical hydrophobe R' est un groupe alkyle linéaire à 22 atomes de carbone, ni et p sonit égaux a 0, qcl et 1 5 n égal 25. De la même manière et avec le même matériel on prépare, en nimêie temps, uile suspension aqueuse de mica (coninmmercialisé sous le nohm Ascoat 30 pau la société Jungbunzlauer GmbH) ayant une concentration en mati;èrec sèche de 67,4 % et tuie teneur en copolymère à tester égale a 0,6 % en poids sc par rappl)ort au poids total de matière sèche présente dans la suspension. Après 20 minutes d'agitation de ces deux suspensions, on les mélange en versant, dans un bécher, 760 grammes de l'une et 742 graimmes de l'autre de manière à obtenir une suspension aqueuse à 50 % en poids sec de kaolin et 50 % en poids sec de mica. Après 10 minutes d'agitation du mélange, on mesure', tCemlipérature amibiante, la viscosité Brookfield (To) à l'aide d'un viscosimiètre Brookfilcl type DVII à 100 t/min à l'aide du mobile adéquat. La viscosité Brookfelld mesiurée est 732 mnlPa.s, Ainsi, la suspension aqueuse obtenue, selon l'invention, est unile suspension mixte (50 % / 50 % en poids sec) de kaolin et de mica ficile ei nimanipulable à forte concentration en matière sèche (66,2 %). Essai n 87 Cet essai illustre l'invention et consiste a préparer en parallèlc unile suspension aqueuse de kaolin et une suspension aqueuse de micai, puis à procéder au mélange 42 2766106 pour obtenir une suspension à 75 %c en poids sec de kaolin et 25 % en poids sec de mica. A cet effet, on prépare la suspension aqueuse de kaolin en iniroduisant, en pluie et sous agitation, dans un bécher de deux litres éqUlipé d'un agIitatlLeur Peindraullik et contenant de l'eau, une quantité de kaolin (coImmercialisé sous le nonu de SPS par la société ECC) nécessaire pour obtenir une suspension a 65,1 Ck de concentration en matière sèche. Ce bécher contient en outre unile qLualltité de copolynière à tester correspondant à 1,0 % en poids de copolymère acide sec par rappolrt au poids toual de matière sèche présente dans la suspension. Le copolymère mis en oeuvre dans cet essai est un polymère, qui après neutralisation à 100 % par la soude, est uni copolynière de viscosité spécifique égale à 2,54 et composé, en pourcentage massiLque, de: 95 % d'acide acrylique % de méthacrylate, de formule générale (I) dans laquelle le radical hydrophobe R' est un groupe alkyle linéaire à 22 atomes de carbone, mn et p sont égaux aà 0, q=] et n égal 25. De la même manière et avec le même matériel on prépare, en meme temps, une suspension aqueuse de mica (commercialisé sous le noim Ascoat 30 pau la société Jungbunzlauer GmbH) ayant une concentration cni matièCr sèchie de 67,4 % et une teneur en copolymère à tester égale à 0,6 % en poids sec par rapport au poids total de matière sèche présente dans la suspension. Après 20 minutes d'agitation de ces deux suspensions, on les mélange en versant dans un bécher, 1152 grammes de l'une et 371 graiimmes de l'autre de manière à obtenir une suspension aqueuse à 75 % en poids sec de kaolin et 25 % en poids sec de mica. Après 10 minutes d'agitation du mélange, on mesure, hà température allbiiante, la viscosité Brookfield (To) à l'aide d'un viscosimiètre Brookfield type DVII à 100 t/min à l'aide du mobile adéquat. La viscosité Brooktfield mcsiurée est 1380() mPa.s. Ainsi, la suspension aqueuse obtenue, selon l'invention, est uie suspension mixte (75 % /25 % en poids sec) de kaolin et de mica facileInIlt InlIanipuLlable à forte concentration en matière sèche (65,6 %). 43 2766106 Essai n0 88: Cet essai illustre l'invention et consiste à préparer en p:u"all:le unile suspension aqueuse de talc et une suspension aqueuse de kaolin, puis à procéder au mélange pour obtenir une suspension à 75 % en poids sec de talc et 25 c en poids sec de kaolin. A cet effet, on prépare la suspension aqueuse de talc en introduisant, en pluie et sous agitation, dans un bécher de deux litres équipé d'iun agiatiur- Pendraulik et contenant de l'eau, une quantité de talc (commercialisé sous le noml de Finniltalc CI0 par la société Finnminerals) nécessaire poui' obtenir unll suLIspension à 64,9 % de concentration en matière sèche. Ce bécher contient illn outre unile quantité de copolymère à tester correspondant à 1,0 % en poids de copolymière acide sec puar rapport au poids total de matière sèche présente dans la suspensioln. Le copolymère mis en oeuvre dans cet essai est un polymère qui après neutralisation à 100 % par la soude, est un polymère de viscosité spécifique égale à 4,38 et composé, en pourcentage massique, de: % d'acide acrylique 5 % d'acrylamide % de méthacrylate de tristyryl phénol éthuxvl. avcc 25 moles d'oxyde d'éthylène. De la même manière et avec le même matériel on prépare, en mêmne temps, lune suspension aqueuse de kaolin (commercialisé sous le nonm SPESWHITE par la société ECC) ayant une concentration en matière sèche dc 65,1 cA ct une teneur en copolymère à tester égale à 1,0 % en poids sec acide par r:pport au poids total de matière sèche présente dans la suspension. Après 20 minutes d'agitation de ces deux suspensions, on les méllange en versant, dans un bécher, 1155,6 grammes de l'une et 384 graillilmmes de l'autre de manière à obtenir une suspension aqueuse à 75 % en poids sec de talc et 25 %C en poids sec de kaolin. Après 10 minutes d'agitation du mélange, on mesure, à température lambiante, la viscosité Brookfield (To) à l'aide d'un viscosiniètre Brookfield type DVII à 100) t/min à l'aide du mobile adéquat. La viscosité Brookfield nimesurée est 1230) mPa.s. 44 2766106 Ainsi, la suspension aqueuse obtenue, selon l'invCntion, est une suspension mixte (75 % / 25 % en poids sec) de talc et de kaolin ftacilelmenlt man1lipulable à forte concentration en matière sèche (65,0 %). Essai n 89 Cet essai illustre l'invention et consiste à préparer cn parallèle unlc suspension aqueuse de talc et une suspension aqueuse de kaolin, puis a procéder au mélange pour obtenir une suspension à 50 % en poids sec de talc et 50 % en poids sec de kaolin. A cet effet, on prépare la suspension aqueuse de talc cni introduis:ant, en pluie et sous agitation, dans un bécher de deux litres équilpé d'un a0iLtelcur PenIclraulik et contenant de l'eau, une quantité de talc (commercialisé sous le nora de Finntalc C 10 par la société Finnminerals) nécessaire pour obtenir une suspension a 64,9 % de concentration en matière sèche. Ce bécher contient Cn outre uille quantité de copolymère à tester correspondant à 1,0 % en poids de copolymière acide sec par rapport au poids total de matière sèche présente dans la suspension. Le copolymère mis en oeuvre dans cet essai est un polymillre. qui aprLès neutralisation à 100 % par la soude, est un polymlère de viscoitlé spécifique égale à 4,38 et composé, en pourcentage massique, de % d'acide acrylique % d'acrylamide 10 % de méthacrylate de tristyryl phénol élthoxylé avec 25 mnoles d'oxyde d'éthylène. De la même manière et avec le mênme matériel on prpl)are, eln mn:me temps, une suspension aqueuse de kaolin (commercialisé sous le noma SPESWHITE par la société ECC) ayant une concentration en matière sèche de 65, c/% et une teneur en copolymrère à tester égale à 1,0 % en poids sec acide par rapport au poids total de matière sèche présente dans la suspension. Après 20 minutes d'agitation de ces deux suspensions, on les,, mélan'ge en versant, dans un bécher, 770,5 grammes de l'une et 768 grammes de l'autre de manière à obtenir une suspension aqueuse à 50) % en poids sec de talc et 50 %( cEn poids sec de kaolin. 2766106 Après 10 minutes d'agitation du mélange, on imesure, a teml)îraturc ambiante, la viscosité Brookfield (To) à l'aide d'un viscosimiètre BLrookfield type DVII à 100 t/min à l'aide du mobile adéquat. La viscosité Brooklield miesurie est 238() miPa.s. Ainsi, la suspension aqueuse obtenue, selon l'inveintiolln, est une suspension mixte (50 % / 50 % en poids sec) de talc et de kaolin facilement man;ipulable à forte concentration en matière sèche (65,0 %). Essai n 90: Cet essai illustre l'invention et consiste à préparer cn parallèle unie suspension aqueuse de talc et une suspension aqueuse de kaolin, puis à procéder au omélange pour obtenir une suspension à 25 % en poids sec de talc et 75 cl en poids sec de kaolin. A cet effet, on prépare la suspension aqueuse de talc en introduisllt. ci pluie et sous agitation, dans un bécher de deux litres equipLI) d'iunL agitateur Pendraulik et contenant de l'eau, une quantité de talc (co1mm1ercialisé sous le nom de Finnitalc CI0 par la société Finnminerals) nécessaire pour obtenir unIe suspIension à 64,9 % de concentration en matière sèche. Ce bécher contient en outre unîe quantité de copolymère à tester correspondant à 1,0 % en poids de copolymière acide sec pru rapport au poids total de matière sèche présente dans la suspension. Le copolymère mis en oeuvre dans cet essai cst un polymère, qui après neutralisation à 100 % par la soude, est un polymrec dc viscos.ité spécifique égale à 4,38 et composé, en pourcentage massique, de % d'acide acrylique % d'acrylamide % de méthacrylate de tristyryl phénol éthoxylé avec 25 moles d'oxyde d'éthylène. De la même manière et avec le même matériel on prépare, en milmie temps, une suspension aqueuse de kaolin (coinmmercialisé souis le noma SPESWHITE par la société ECC) ayant une concentration en matière sèche de 65, 1%c et une teneur en copolymère à tester égale à 1,0 % en poids sec acide par rapport au poids total de matière sèche présente dans la suspension. Après 20 minutes d'agitation de ces deux suspensions, on les mélange ien versant, dans un bécher, 385,2 grammes de l'une et 1152 grainincs de l'; autre de nmanière à 46 2766106 obtenir une suspension aqueuse à 25 % en poids sec de talc et 75 % en poids sec de kaolin. Après 10 minutes d'agitation du mélange, on mesure, à température ambiante, la viscosité Brookfield (To) à l'aide d'un viscosimnètre Brookfield type DVII à 100 t/min à l'aide du mobile adéquat. La viscosité Brookfield miesurée est I X1860 miPa.s. Ainsi, la suspension aqueuse obtenue, selon l'invention, est iunlle suspension mixte (25 % / 75 % en poids sec) de talc et de kaolin facilement nianipulable à forte concentration en matière sèche (65,0 %). Essai n 91: Cet essai illustre l'invention et consiste à préparer en pauallèle unlle suspension aqueuse de talc et une suspension aqueuse de cal'bxnate de calciumi, puis a procéder au mélange pour obtenir une suspension à 75 % en poids sec de talc et 25 % en poids sec de carbonate de calciunm. A cet effet, on prépare la suspension alqueuse de talc cn introdUiSant. 11, en pluie et sous agitation, dans un bécher de deux litres équipl)é d'un agitateur Penldraulik et contenant de l'eau, une quantité de talc (coimmercialisé sous lc noma de Finntalc CI) par la société Finnminerals) nécessaire pour obtenir ue suspension à 64,9 %L de concentration en matière sèche. Ce bécher contient cil ouLtre lune quantité de copolymère à tester correspondant à 1,0 % en poids de copolvmi:re acide sec par rapport au poids total de matière sèche présente dans la suspelnsion. Le copolymère mis en oeuvre dans cet essai est un polynière, qui après neutralisation, à 100 % par la soude, est un polymière de viscosité spécifique égale à 4,38 et composé, en pourcentage massique, de % d'acide acrylique 5 % d'acrylamide % de méthacrylate de tristyryl phénol éthoxylé avec 25 moles d'oxyde d'éthylène. De la même manière et avec le même matériel on prépare, en i mme temps, à pautir d'un marbre provenant d'un gisement norvégien, de granulonétrie dont 75 % des particules ont un diamètre inférieur à 1 nmicromètre, unle suspension atlueuse de carbonate de calcium ayant une concentration en matière sèche de 65 % et une teneur en copolymère à tester égale à 1,0 % en poids sec acide par rapport au poids total de matière sèche présente dans la suspension. 47 2766106 Après 20 minutes d'agitation de ces deux suspensions, on les llélanle en versant, dans un bécher, 1155,5 grammes de l'une et 384,6 graiimmes de l'autre de manière à obtenir une suspension aqueuse à 75 % en poids sec de talc et 25 - cun poids sec de carbonate de calcium. Après 10 minutes d'agitation du mélange, on mesure, àh tcmpératier amlbialnte, la viscosité Brookfield (To) à l'aide d'un viscosimiètrel Brookfield type DVII à 100 t/min à l'aide du mobile adéquat. La viscosité Brookfield mesurée est 150 imPa.s. Ainsi, la suspension aqueuse obtenue, selon l'invention, est unile suspension mixte (75 % / 25 % en poids sec) de talc et de carbona:ite de calcium facilement manipulable à forte concentration en matière sèche (65,0) /(), ceci a l'aide de l'utilisation d'un seul dispersant. Essai n_92: Cet essai illustre l'invention et consiste a préparer en paalllèle iune suspenlision aqueuse de talc et une suspension aqueuse de cUbonatc de calciumll, puis a procéder au mélange pour obtenir une suspension à 50 % ci n poids sec l: taIe et 50 %( en poids sec de carbonate de calcium. A cet effet, on prépare la suspension aqueuse de talc en introduis:ant, en pluie et sous agitation, dans un bêcher de deux litres équipé dl'unI agitaLllcur Pendrauilik et contenant de l'eau, une quantité de talc (commercialisé sous le nomn de Finlitalc CI 0 par la société Finnminerals) nécessaire pour obtenir une suspension ia 64,9 % de concentration en matière sèche et une quantité de copolymière h tester correspondant à 1,0 % en poids de copolymère acide sec par rapport atu poids total de matière seche présente dans la suspension. Le copolymère mis en oeuvre dans cet essai est un polymière, qui après neutralisation à 100 % par la soude, est un polymlrlc de viscosité spécitfique égale à 4,38 et composé, en pourcentage massiq Lue, de % d'acide acrylique % d'acrylamide % de méthacrylate de tristyryl phénol éthoxylé avec 25 moles d'oxyde d'éthylène. De la même manière et avec le mêmen matériel on prépare, un mmile temps, à partir d'un marbre provenant d'un gisement norvégien de granulomiétrie dont 75 % des particules ont un diamètre inférieur à I micromètre, Lilne suspension aILqueuse de 48 2766106 carbonate de calcium ayant une concentration en nil;latièreC sèchlc de 65 c/ et uLile teneur en copolymère à tester égale à I % en poids sec; acide par rapport au poids total de matière sèche présente dans la suspension. Après 20 minutes d'agitation de ces deux suspensions, on leI,, élaine cn versant, dans un bécher, 770,4 grammes de l'une et 769,2 gralilCs dce l'autre de manière à obtenir une suspension aqueuse à 50 % en poids sec de talc et 50( i c en poids sec de carbonate de calcium. Après 10 minutes d'agitation du mélange, on mesure, à tempr;ature amlbiante, la viscosité Brookfield (To) à l'aide d'un viscosimi'ètrc Brookflicld type DVII à 100 t/min à l'aide du mobile adéquat. La viscosité Brookfield mesur.ée est 350 liPa.s. Ainsi, la suspension aqueuse obtenue, selon l'invention, est unile suspension mixte (50 % / 50 % en poids sec) de talc et de carbonate de calciumi facilement manipulable à forte concentration en matière slche (65.0) c/), ceci à l'aide de l'utilisation d'un seul dispersant. Essai n 93: Cet essai illustre l'invention et consiste à préparer en p;u'allIèe une suspension aqueuse de talc et une suspension aqueuse de carbonate dle calciumI, puis à procéder au mélange pour obtenir une suspension à 25 % en poids sec ie talc ct 75 %c en poids sec de carbonate de calcium. A cet effet, on prépare la suspension aqueuse de talc en introdnuisat, en pluie et sous agitation, dans un bécher de deux litres équil)pé d'tn agita;tiLur Pendraulik et contenant de l'eau, une quantité de talc (commercialisé sous le noma d(e Finitalc CI 0 par la société Finnmniinerals) nécessaire pour obtenir ilne suspension a 64,9 % de concentration en matière sèche et une quantité de copolyvmiière à tester correspondant à 1,0 % en poids de copolymère acide sec par rapport ai poids total cie matière sèche présente dans la suspension. Le copolymère mis en oeuvre dans cet essai est uni polyvinre, qui après neutralisation à 100 % par la soude, est un polymère dc viscosité spcitfique égale à 4,38 et composé, en pourcentage massique, de % d'acide acrylique % d'acrylamide % de méthacrylate de tristyryl phénol éthloxylé avec 25 moles d'oxyde d'éthylène. 49 2766106 De la même manière et avec le même matériel on prépare, cn imême temps, à pautir d'un marbre provenant d'un gisement norvégien dc gnuloelîutic dont 75 % des particules ont un diamètre inférieur à I micromlètre, unile suspecnsion aqueuse de carbonate de calcium ayant une concentration en imatière sèche dce 65 % et une teneur en copolymère à tester égale à I % en poids sec par rapport au poids total de matière sèche présente dans la suspension. Après 20 minutes d'agitation de ces deux suspensions, un les mélilage en versant, dans un bécher, 385,2 grammes de l'une et I 153,X gra; mnics dc l'autre dc manière à obtenir une suspension aqueuse à 25 % en poids sec dc talc ct 75;, cun poids sec de carbonate de calcium. Après 10 minutes d'agitation du mélange, on mesure, à telempélraILIre ambiante, la viscosité Brookfield (To) à l'aide d'un viscosimiètrec Brookfield type DVII à 100 t/min à l'aide du mobile adéquat. La viscosité Brookfield mesurés:c est 220 mnPa.s. Ainsi, la suspension aqueuse obtenue, selon l'invnion, est unle sulspensionl mixte (25 % / 75 % en poids sec) de talc et de car-Lxatc de calciumi flcilement manipulable à forte concentration en matière sèchc (65,() c/), ceci a l'aide de l'utilisation d'un seul dispersant. Essai n 94: Cet essai illustre l'invention et consiste à préparler directement uLie suspension aqueuse mixte 50 % en poids sec de carbonate de calciiumi et 50 % en poids sec de talc. A cet effet, on prépare, à partir d'un miarbre provenant d'iun gisecilleil norvégien de granulométrie dont 60 % des particules ont un diamèi.tre inférielur 2 micromètres, et à partir du talc (commercialisé sous le nomi de Finnialc CIO par la société Finnminerals), une suspension aqueuse mixte de carbonate de calcium et de talc en introduisant, en pluie et sous agitation, dans un Léieher de dcux litres équipé d'un agitateur Pendraulik et contenant de l'eau, unile mnêmc quantité dudit maubre et dudit talc nécessaire pour obtenir une sulspensiol. 65 % de concentration en matière sèche. Ce bécher contient en outre une quantité de copolynimère à tester correspondant à 2,0 % en poids de copolymère acidc sec par rapport aui poids total de matière sèche présente dans la suspension. 2766106 Le copolymère mis en oeuvre dans cet essai est un polym;ère, qui après neutralisation à 100 % par la soude, est un polym;ère de viscosité spécifique égale à 4,35 et composé, en pourcentage massique, de % d'acide acrylique 10 % de méthacrylate de tristyryl phénol éthoxylé avec 25 moles d'oxyde d'éthylène. Après 20 minutes d'agitation du noélange, on moesure, I température ambiante, la viscosité Brookfield (To) à l'aide d'un viscosimètre Bl'Cookfield type DVII a 100 t/min à l'aide du mobile adéquat. La viscosité Brookfield mesurée est 350 mPa.s. Ainsi, la suspension aqueuse obtenue, selon l'invention, est une suspension nixte (50% / 50% en poids sec) de carbonate de calcium et de talc facilcmentn manipulable à forte concentration en matière sèche (65 %). EXEMPLE 8: Cet exemple concerne l'utilisation d'un copolymère dont au moins l'un des monomères a une structure tensio-active dans la préparation d'une suspension de carbonate de calcium grossier sounrise à un [b)royage pour l'affiner en une suspension microparticulaire. Dans ce but, une suspension de carbonate de calcium grossier a été préparée à partir d'un carbonate de calcium naturel commercialisé sous le nom BL 200 par la société OMYA S.A., en incitant en oeuvre les divers agents d'aide au broyage à tester: Essai n 95: Cet essai, illustrant l'invention, met en oeuvre un polymère neutralise a 100 % par la soude, de viscosité spécifique égale à 0,67 ct composé, en pourcentage massique, de: % d'acide acrylique 5 % de méthacrylate, de formule générale (1) dans laquelle le radical hydrophobe R' est un groupe alkyle ramifié à 32 atonies de carbone, m et p sont tSgaux a 0, q=l et n égal 25. Essai n 96: Cet essai, illustrant l'invention, met en oeuvre un polymèire neutralisé à 100 % par la soude, de viscosité spécifique égale à 4,6 et composé, en pourcentage massique, de: % d'acide acrylique l 2766106 % deméthacrylate de tristvrylphénol éthoxylé avcc 25 moles d'oxyde d'éthylène. Pour chaque essai, on a préparé une suspension aqueuse de carbonate de calcium provenant du gisement d'Orgon (France), ayant uine graniuloliétrie inférieure à micromètres. La suspension aqueuse a une concentration en matière schc ic 70 c/ en poids par rapport à la masse totale. L'agent d'aide au broyage est introduit dans cette suspension selon les quantités indiquées dans le tableau ci-après exprimées en pour cent en poids sec par rapport à la masse de carbonate de calcium sec à broyer. La suspension circule dans un broyeur du type Dvno-Mill à clilndrie fixe et impulseur tournant, dont le corps broyant est constituéd par dcs billes de corindon de diamètre compris dans l'intervalle 0,6 millimnètres à 1,0 mnillimitre. Le volume total occupé par le corps broyant est de I1 50 centimètres cubes tandis que sa masse est de 2 900 g. La chambre de broyage a un volume de I 4(X) centimètres cubes. La vitesse circonférentielle du broyeuLr est de I (0 mètres par seconide. La suspension de carbonate de calciumn est recyclée à ra'ison de 18 litres parl heure. La sortie du broyeur Dyno-Mili est munie d'un séxuateurLi de mailles 200( micromètres permettant de séparer la suspension résuItalnt dui broyage et le corps broyant. La température lors de chaque essai de broyage est maintlenue i 60 C environ. A la fin du broyage (TO), on récupère dans un flacon un échantillon de la suspension pigmentaire affinée et on nesuLIre la viscosité à l'aide d'un viscosimètre Brookfield type RVT, à une température de 20 C et une vitesse de rotation de 10 tours par minute et 100 tours par minute avec le mobile adéquat. La granulométrie est déterminée par la mesure h l'aide dl'ui Sédigraph 5100 de la société Micromeritics. 52 2766106 Tous les résultats expérimentaux sont consignés dans le tableaudl 6 suivant. Essai n Agent d'aide au broyage utilisé Granulométrie Viscosité Brookfield Viscosité Consommation en mPa. s % spécifique %/ sec/sec 1() t/mill 100 l/rin/- "m. Invention 98 0,67 1,27 31 8100 1250 î, Invention 99 4,6 1,1 45 8500 2040 6) 6) --,, oG o) 54 2766106 La lecture du tableau 6 permet de constater l'obtention cde suspensions aqueuses de carbonate de calcium affinées à haute concentration en matière sèche. EXEMPLE 9: Cet exemple concerne l'utilisation d'un copolymère dont au moins l'liu des monomères a une structure tensio-active dans la préparation d'ullnc suLI,,pcnllsionl aqueuse de mica grossier (commercialisé par la société Jungbutnzlauer GmbH sous le nom ASCOAT 30, de granulométrie dont 18 % des pa:rticulcs ont un diamlrètre inférieur à I micromètre) pour l'affiner en une suspcnsion micropaLrticuLlaire. Essai n 100: Cet essai, illustrant l'invention, met en oeuvrc, avc lc mêeme m;tériel et le même mode opératoire que ceux de l'exemple 8 à l'exception dc la matière sèche de la suspension qui est égale à 65 %, un polymère neutralisé à 1 00() c/ par la soude, de viscosité spécifique égale à 1,85 et composé, en pourcentage maSsilUó, de: % d'acide acrylique % de méthacrylate, de formule générale (1) dans laqLlelle le radical hydrophobe R' est un groupe alkyle ramifié à 32 atomes de carbone, m et p sont égaux à 0, q=l et n égal 25. Les résultats obtenus figurent dans le tableau 7 suivaInt LSSati nu Agent d'aide au broyage utilisé a" Viscosi_é Cosomation _Granulomlétrie Viscosité Brookfield Viscosité Consollll.atioll en mlPat.s' % i 0 /i spécifique % sec/sec 10 t/min 100 t/min Invention 100( 1,85 0,70 36,1 25(XX) 4100 - O' 56 2766106 La lecture du tableau 7 permet de constarer l'obieiion de sulspensiolns aqiiueuses de mica affinées à haute concentration en matière sèche, cc qLui est impossible par la mise en oeuvre d'un agent de l'art antérieur. 57 2766106 REVENDICATIONS: 1/ Utilisation d'un copolymère commnre agent dispersant oLI d'aide au broyage de matières minérales en suspension aqueuse caractélisée en c que lec dit copolymllère est constitué de: a) d'au moins un monomère à insaturation éthylénique et à lonction carboxylique choisi parmi les monoacides, tels que l'acide acrylique, niéthlacrylique, crotonique, isocrotonique, cinnamique, les diacides, tels qu l'acide ilaconiquLLle, fumarique, maléique, citraconique, les anhydrides d'acides carboxyliques. tels que l'anhydride maléique et les hémiesters de diacides, tels qlue les nonoeosiers en C i à C4, des acides maléique ou itaconique, ou leurs mélanges, b) éventuellement d'au moins un monomère à insatLul'ation éthyllniqutlle el fonction sulfonique choisi parmi l'acide acrylamlido- l éthl1yl-propane-siiltfonique, le méthallylsulfonate de sodium, les a. cides vinyl sulfonique et les acides styrène sulfonique ou à fonction phosphorique choisi parimi le phosphate de méthacrylate d'ethylène glycol, le phosphate de méthacrylate die propylène glycol. le phosphate d'acrylate d'éthylène glycol, le phosphate d'acrylatec tide plol)lnc lycol et leurs éthoxylats ou leurs mélanges, c) éventuellement d'au moins un monomeère a insaturatiolln llthyllnique et sans fonction carboxylique, choisi dans le groupe constitléi par les esters des acides acrylique ou méthacrylique, tels que les acrylates ou mnétliacrvlates de méthyle, éthyle, butyle, 2-éthyl-hexyle, ou par l'acrylonitrile, le mthacrylcnitrile, l'acétate de vinyle, le styrène, le méthylstvrène, le diisoblutlylèn, la v inylpy n 'olidone. la vinylcaprolactame, ou encore par les amides insatur., tels que l'acrylamide, le méthacrylamide ou leurs dérivés substitués corninc le dimé.thylaininopropyle acrylamide ou méthacrylamide, les esters acryliques ou méthacryliques de glycol, le méthacrylamido-propyl- trinméthyl-ammnoni ium chlorure ou sulfate, le méthacrylate de triméthyl- ammonium-éthyl chlorure ou sulfate, ainsi que leurs homologues en acrylate et en acrylamide quaternisés et/ou le diméthyldialclylammoniun chlorure, d) d'au moins un monomère oxyalkylé à insaturation éthylénique et tenCIinél par une chaîne hydrophobe, de formule générale (1): R(CH2-CHO)m-(CH -CH2__O)_ _(CHqCHO) L__R' 58 2766106 dans laquelle: - m et p représentent un nombre de motifs d'oxyde d'alkylène inférieur ou égal à 100, - n représente un nombre de motifs d'oxyde d'éthylène inférieur ou égal à 100, - q un nombre au moins égal à I et tels que: 0 acryluréthanne, méthacrylurtéthanne, o - oa' diméthyl-m-isopropenyl- benzyluréthanne, allylUrIéthanne, R' représente le radical hydrophobe tels que les groupes linéaires ou ramifiés alkyle, alkylarvle, arylalkyle, aryle ayant au moins 22 atomes de carbone ou les dialkylaminies ayant au moins 22 atomes de carbone le total des constituants (a), (b), (c) et (d) étant égal à 100 et en ce qu'il a une viscosité spécifique au plus égale à 25. 2/ Utilisation d'un copolymère commne agent dispersant ou d'aide au broyage selon la revendication 1 caractérisée en ce que le copolymère est constitué a) de 99 % à 10 % en poids d'au moins un monomère à insaturation éthylénique et à fonction carboxylique choisi parmi les monoacides, tels que l'acide acrylique, méthacrylique, crotonique, isocrotoniqule, cinnamique, les diacides, tels que l'acide itaconique, fumarique, maléique. citraconique, les anhydrides d'acides carboxyliques, tels que l'anhydride maléique et les hémiesters de diacides, tels que les monoesters en C1 à C4, des acides malléiLque ou itaconique, ou leurs mélanges b) de 0 % à 50 % en poids d'au moins un monomère à insaturation éthylénique et à fonction sulfonique choisi parmi l'acide acrylamido-méthyl-propane-sulfonique, le méthallylsulfonate de sodium, les acides vinyl sulfonique et les acides styrène 59 2766106 sulfonique ou à fonction phosphorique choisi panli le phosphate de méthacrylate d'ethylène glycol, le phosphate de mnéthacrylate de propylène glycol, le phosphate d'acrylate d'éthylène glycol, le phosphate d'acrylate de propylène glycol et leurs éthoxylats ou leurs mélanges. c) de 0 % à 50 % en poids d'au moins un mononière à insaturation éthylénique et sans fonction carboxylique, choisi dans le groupe constitué par les esters des acides acrylique ou méthacrylique, tels que les acrylates ou méthacrylates de méthyle, éthyle, butyle, 2-éthyl- hexyle, ou par l'acrylonitrile, le mnéthacrylonitrile, l'acétate de vinyle, le styrène, le méthylstyrène, le diisobutylène, la vinylpyrrolidone, la vinylcaprolactame, ou encore par les amides insaturés tels que l'acrylamide, le méthacrylamide ou leurs dérivés substitués comme le diméthylaminopropyle acrylamide ou méthacrylamide, les estcrs acryliques ou méthacryliques de glycol, le méthacrylamido- propyl-triméthyl-amnion iuLum chlorure ou sulfate, le méthacrylate de triméthyl-ammonium-éthyl chlorure ou sulfate, ainsi que leurs homologues en acrylate et en acrylamide quaternisés et/ou le diméthyldiallylamnlonium chlorure, d) de 1 % à 90 % en poids d'au moins un monomère oxyalkylé à insaturation éthylénique et terminé par une chaîne hydrophobe, de formule générale (I): R (CH2-CRO)m --(CH -- CH- -O),1-(CH2-CH-O)pJq-R' R1 Rs RI RI dans laquelle: - m et p représentent un nombre de motifs d'oxyde d'alkylène inférieur ou égal à 100, - n représente un nombre de motifs d'oxyde d'éthylène inférieur ou égal à 100, - q un nombre au moins égal à 1 et tels que 0 ('()0 2766106 les acryluréthanne, nmélthacrylurléth:anne, u. -c' diérhy l-isopropenyl- benzyluréthanne, allyl uréthan ne. R' représente le radical hydrophobc tels que Ics groupes linétaires ou ramifiés alkyle, alkylaryle, arylalkyl., ai-yle ay;liantl auLI oinls 22 atomies de carbone ou les dialkyllamines ayant au mlloills 22 atomies de carbone le total des constituants (a), (b), (c) et (d) étant égal à 1 00() et en ce qu'il a une viscosité spécifique au plus égale; 25. 3/Utilisation d'un copolymère cominie agent dispersant ou d'aidc atu broyage selon la revendication 2 caractérisée en ce que le copoly'm:re est constituc: a) de 97 % à 50 % en poids d'au moins un monnomirc à insalsturation éthylénique et à fonction carboxylique choisi pami les monoacides, tels que l'acide acryliquLe, méthacrylique, crotonique, isocrotonique, cinlamiquLC, les diacides, tels que l'acide itaconique, fumarique, maléique, citraconiqLIuc, les anhydridcs d'acides carboxyliques, tels que l'anhydride maléique et les hémicsiers de diacides, tels que les monoesters en CI à C4, des acides maléique ou itaconique, ou leuIs imélanges, b) de 0 % à 50 % en poids d'au moins un monomère à in.,aturation éltylénique et à fonction sulfonique choisi parmi l'acide acrylamido-méthyl-propane-sulfonique, le méthallylsulfonate de sodium, les acides vinyl sulfonlliquLe et les acides styrène sulfonique ou à fonction phosphorique choisi palnni le phosphate de miléthacylate d'ethylène glycol, le phosphate de méthacrylate dc propylne gvlycol, le phosphate d'acrylate d'éthylène glycol, le phosphate d'acrvlatec c proplylLe glycol et leurs éthoxylats ou leurs mélanges. c) de 0 % à 50 % en poids d'au moins un mn-lonomère; insaturaiiltioni éthylénique et sans fonction carboxylique, choisi dans le groupe constitué par les esters des acides acrylique ou méthacrylique, tels que les acrylates ou mléthacrylattes de méthyle, éthyle, butyle, 2-éthyl- hexyle, ou par l'acrylonitrile, le mnithacryloniltrile, l'acétate de vinyle, le styrène, le méthylstvrè:ne, le diisobiutvlèie, l'l vinylpvl-- rrolidone, la vinylcaprolactame, ou encore par les amides insaILturIés tels que l'acrylamiide, le méthacrylamide ou leurs dérivés substitties conline par exemple le diméthylaminopropyle acrylamide ou méthacrylamidicie, les esters acryliques ou méthacryliques de glycol, le méthacrylcmido-propyl-timê.thyl-aîuîonium chlorure ou sulfate, le méthacrylate de trimniéthyl-ammonililum-éIIthVyl chlorure1101 ou sulfa te, ainsi 6 1 2766106 que leurs homologues en acrylate et en acrylamide quaternisés et/ou le diméthyldiallylammonium chlorure, d) de 3 % à 50 % en poids d'au moins un monomère oxyalkylé à insaturation éthylénique et terminé par une chaîne hydrophobe, de formule générale (I): R-(CH2-CH-O)n-(CH--CH2-O)n(CH--CH-O)p] q-R' R1 R 1 dans laquelle: - m et p représentent un nombre de motifs d'oxyde d'alkylène inférieur ou égal à 100, - n représente un nombre de motifs d'oxyde d'éthylène inférieur ou égal à 100, - q un nombre au moins égal à I et tels que 0 R2 l'hydrogène ou le radical méthyle ou éthyle. R représente le radical insaturLré polymérisable, appartenant au groupe des esters acrylique, méthacrylique, maléique, itaconique, crotonique, vinylphtalique ainsi que les insaturés uréthannes tels que les acryluréthanne, méthacryliréthaninie, a-a' diméthyl-m-isopropenyl- benzyluréthanne, allyluréthanne. R' représente le radical hydrophobe tels que les groupes linéaires ou ramifiés alkyle, alkylaryle, arylalkyle, aryle ayant au moins 22 atomes de carbone ou les dialkylamines ayant au moins 22 atomes de carbone le total des constituants (a), (b), (c) et (d) étant égal à 100 et en ce qu'il a une viscosité spécifique au plus égale à 25. 4/Utilisation d'un copolymère comme agent dispersant ou d'aide au broyage selon l'une quelconque des revendications I à 3 caractérisée en ce que le copolymère est sous forme acide ou partiellement ou totalement neutralisé par un ou plusieurs agents de neutralisation disposant d'une fonction monovalente choisis dans le 62 2766106 groupe constitué par les cations alcalins, en palticulier le soditnli, Ic potassiunl ou l'ammonium ou encore les amines prinmaires, secondaire, ou terCiaires aliphatiques et/ou cycliques telles que la stéarylamine, les éthanolamines (mono-, di-, triéthanolamine), la mono et diéthylamine, la cvclohey\vlanine, la méthylcyclohexylamine et/ou par un ou plusieurs agents de nCIutralisation disposant d'une fonction polyvalente choisis dans le groupe constitlé par les cations divalents alcalino-terreux, en particulier le magnésium et le calciumiI, (Liu enClcore le zinc, de même que par les cations trivalents, dont en particulier l'iluniîium, ou encore, par certains cations de valence plus élevée. /Utilisation d'un copolymère comnlme agent dispcrsanlt ou d'aide au broyage selon l'une quelconque des revendications I à 4 caractérisée cri ce que ledit copolymnère est introduit à raison de 0,05 % à 5 % en poids de la firaction séchée duI copolymère par rapport à la masse sèche de la ou des substances minérales. 6/ Utilisation d'un copolynière comnme agent dispersalnt ou d'aide;u broyage de matières minérales selon l'une des revendications I a 5 c;aactéri.séc cnce qiue la ou les matières minérales sont choisies parmli les substances minérales à surtace hydrophile chargée et préférentiellement choisies palmii les caubonates de calcium naturels ou synthétiques ou la dolonie ou les kaolins ou luIs mlélllanges et très préférentiellement parmi la craie, la calcite, ou le mlarbrc. 7/ Utilisation d'un copolymère comnme agent dispersInt oul d'aid;.e aU broyage de matières minérales selon l'une des revendications I à 5 caractcérisée en ce que la ou les matières minérales sont choisies parmi les subsltances lnirlllllis à surface hydrophobe et préférentiellement choisie panmi le talc ouL le mica Olu leurs m1élanges. 8/ Utilisation d'un copolymère commne agent dispersant ou d'aide au broyage de matières minérales selon les revendications I à 5 cara;u' isce Cli ce que les matières minérales sont un mélange de matières minérales à.sur'face hydrophile et/ou un mélange de matières minérales à surface hydrophlobc et préflrentiellement un mélange de talc et de carbonate de calciuml ou de talc et dc kaolin.